(57)【特許請求の範囲】
【請求項１】
（Ａ）有機インジウム化合物、（Ｂ）ドーパント用有機金属化合物、（Ｃ）アルカリ可溶性ラジカル重合性モノマー、（Ｄ）アルカリ可溶性樹脂、（Ｅ）光重合開始剤、（Ｆ）溶剤を含有する透明導電膜形成用ネガ型感光性塗布液であって、
前記（Ａ）有機インジウム化合物と（Ｂ）ドーパント用有機金属化合物の合計含有量が１〜３０重量％で、その含有割合が、（Ａ）有機インジウム化合物／（Ｂ）ドーパント用有機金属化合物のモル比＝９９．５／０．５〜３５／６５であり、
前記（Ｂ）ドーパント用有機金属化合物が、有機錫化合物、有機チタン化合物、有機亜鉛化合物、有機ジルコニウム化合物、有機タングステン化合物、有機アルミニウム化合物のいずれか一種以上からなり、
前記（Ｃ）アルカリ可溶性ラジカル重合性モノマーが、少なくとも３官能以上のアルカリ可溶性多官能モノマーを含有し、
前記（Ｄ）アルカリ可溶性樹脂が、５０ｍｇ−ＫＯＨ／ｇ以上の平均酸価のアクリル系、メタアクリル系の１種以上からなり、
前記（Ｃ）アルカリ可溶性ラジカル重合性モノマーと（Ｄ）アルカリ可溶性樹脂からなるアルカリ可溶成分における重量平均官能基数（アルカリ可溶性樹脂は架橋しないため官能基数をゼロとし、各アルカリ可溶性ラジカル重合性モノマーはモノマー分子当りの架橋可能な官能基数を用いて計算した値）が２．５以上で、かつ前記アルカリ可溶成分の重量平均酸価が５０ｍｇ−ＫＯＨ／ｇ以上のアクリル系、メタアクリル系の１種以上からなり、前記アルカリ可溶成分の含有量が、前記（Ａ）有機インジウム化合物と（Ｂ）ドーパント用有機金属化合物の合計含有量１００重量部に対し３０〜１５０重量部、且つ、前記アルカリ可溶成分が熱分解性又は燃焼性を有していることを特徴とする透明導電膜形成用ネガ型感光性塗布液。
【請求項２】
前記（Ａ）有機インジウム化合物と（Ｂ）ドーパント用有機金属化合物の合計含有量が５〜２０重量％であることを特徴とする請求項１に記載の透明導電膜形成用ネガ型感光性塗布液。
【請求項３】
前記（Ａ）有機インジウム化合物が、アセチルアセトンインジウムであることを特徴とする請求項１または２に記載の透明導電膜形成用ネガ型感光性塗布液。
【請求項４】
前記有機錫化合物が、アセチルアセトン錫であることを特徴とする請求項１から３のいずれか１項に記載の透明導電膜形成用ネガ型感光性塗布液。
【請求項５】
前記（Ｅ）光重合開始剤が、２−メチル−１−［４−（メチルチオ）フェニル］−２−モルフォリノプロパン−１−オンであることを特徴とする請求項１〜４のいずれか１項に記載の透明導電膜形成用ネガ型感光性塗布液。
【請求項６】
前記（Ｆ）溶剤が、少なくともアルキルフェノール及び／又はアルケニルフェノールと二塩基酸エステルを含有することを特徴とする請求項１〜５のいずれか１項に記載の透明導電膜形成用ネガ型感光性塗布液。
【請求項７】
（Ｇ）増感剤が更に含有されていることを特徴とする請求項１〜６のいずれか１項に記載の透明導電膜形成用ネガ型感光性塗布液。
【請求項８】
前記（Ｇ）増感剤がチオキサントン系増感剤であることを特徴とする請求項７に記載の透明導電膜形成用ネガ型感光性塗布液。
【請求項９】
（Ｈ）セルロース系樹脂が更に含有され、その含有量が３重量％以下であることを特徴とする請求項１〜８のいずれか１項に記載の透明導電膜形成用ネガ型感光性塗布液。
【請求項１０】
請求項１〜９のいずれか１項に記載の透明導電膜形成用ネガ型感光性塗布液を用いた透明導電膜パターンの製造方法であって、前記透明導電膜形成用ネガ型感光性塗布液を耐熱基材上に塗布、乾燥した後、露光、現像を行って微細パターンを形成し、次いで３５０℃以上の温度で焼成することを特徴とする透明導電パターン膜の製造方法。
【請求項１１】
前記現像をアルカリ水溶液で行うことを特徴とする請求項１０に記載の透明導電パターン膜の製造方法。
【請求項１２】
請求項１０又は１１に記載の透明導電パターン膜の製造方法で得られた透明導電パターン膜。
【発明の詳細な説明】
【技術分野】
【０００１】
本発明は、透明導電膜形成用ネガ型感光性塗布液及び該塗布液を用いた透明導電パターン膜とその製造方法に関するものである。さらに詳しくは、ガラスやセラミックス等の耐熱基材上に、透明性と導電性を兼ね備えた微細な透明導電パターン膜を形成することができる塗布液及び該塗布液を用いて形成された透明導電パターン膜とその製造方法に関するものである。
【背景技術】
【０００２】
従来、液晶ディスプレイ、フィールドエミッションディスプレイ（ＦＥＤ）、エレクトロルミネッセンス、プラズマディスプレイ等の表示素子透明電極、タッチパネルや太陽電池等の透明電極、熱線反射、電磁波シールド、帯電防止、防曇等の機能性コーティング等に用いられる透明導電膜の形成材料としては、導電性等の観点から、錫ドープ酸化インジウム（以下、「ＩＴＯ」と表記する場合がある）が広く用いられている。
【０００３】
かかるＩＴＯ透明導電膜の製造方法としては、一般に、真空蒸着法、スパッタリング法、化学蒸着法等の物理的手法が広く採用されており、これらの方法によれば、透明性と導電性に優れた均一なＩＴＯ透明導電膜を基材上に形成することができるという利点がある。
しかし、これに使用する成膜形成装置は真空容器をベースとするため非常に高価であり、また基材成膜毎に製造装置内の成分ガス圧を精密に制御しなければならないため、製造コストと量産性に問題があった。
【０００４】
このため、上記問題を解決する製造方法として、インジウム化合物と錫化合物を溶剤に溶解させた透明導電膜形成用塗布液を用いて基材上に塗布する方法（以下、「塗布法」と表記する場合がある）が提案されている。この方法では、透明導電膜形成用塗布液の基材上への塗布、乾燥、焼成という簡単な製造工程によりＩＴＯ透明導電膜が形成されるという利点がある。
【０００５】
また、上記塗布法に使用される塗布液は、インジウム化合物と錫化合物を含む塗布液として従来から種々の塗布液が開発されており、例えば特許文献１には、ハロゲンイオンまたはカルボキシル基を含む硝酸インジウムとアルキル硝酸錫の混合液が、特許文献２には、アルコキシル基等を含む有機インジウム化合物と有機錫化合物の混合物が、特許文献３には、硝酸インジウムと有機錫化合物の混合物が、特許文献４には、硝酸インジウムと硝酸錫等の混合物が、特許文献５には、ジカルボン酸硝酸インジウム等の有機硝酸インジウムとアルキル硝酸錫等の有機硝酸錫の混合物が、特許文献６には、アセチルアセトンを配位した有機インジウム錯体と錫錯体からなる混合液が、特許文献７にも同様な有機化合物混合物がそれぞれ開示されている。
しかし、これらの特許文献に見られる従来の塗布液の多くはインジウムや錫の硝酸塩、ハロゲン化物からなる有機または無機化合物、あるいは金属アルコキシドなどの有機金属化合物等が用いられていることから、焼成時において窒素酸化物や塩素などの腐食性ガスが発生するため、設備腐食や環境汚染等の問題があった。
また、金属アルコキシドを用いた塗布液では、原料が加水分解し易いため、塗布液の安定性に問題があった。
更に、有機金属化合物を用いた塗布液の多くは、基材に対する濡れ性が悪く、不均一膜を形成するといった問題もあった。
【０００６】
このため、これらの問題点を解消すべく、例えば特許文献８には、アセチルアセトンインジウム、アセチルアセトン錫、ヒドロキシプロピルセルロースをアルキルフェノール及び／又はアルケニルフェノールと二塩基酸エステル及び／又は酢酸ベンジルに溶解させた透明導電膜形成用塗布液が開示されている。
この塗布液は、アセチルアセトンインジウムとアセチルアセトン錫の混合溶液にヒドロキシプロピルセルロースを含有させることによって基材に対する濡れ性を改善すると同時に、粘性剤であるヒドロキシプロピルセルロースの含有量によって塗布液の粘度を調整し、スピンコート、スプレーコート、ディップコート、スクリーン印刷、ワイヤーバーコート等の各種塗布法の採用を可能にしている。
【０００７】
また、例えば特許文献９には、スピンコート用の改良塗布液として、有機インジウム化合物（アセチルアセトンインジウム，オクチル酸インジウム）と、有機錫（アセチルアセトン錫，オクチル酸錫）と、有機溶剤とを含み、その有機溶剤にアルキルフェノール及び／又はアルケニルフェノールを溶解したアセチルアセトン溶液、アルキルフェノール及び／又はアルケニルフェノールを溶解したアセチルアセトン溶液をアルコールで希釈した液を用いる透明導電膜形成用塗布液も開示されている。
この塗布液は、低粘度であり、スピンコートの他、スプレーコート、ディップコート、スクリーン印刷等にも使用可能であるとされている。
【０００８】
しかし、かかる塗布液を用いて任意の透明導電パターン膜を形成する際にあっては、主として（１）塗布液の塗布を例えばスクリーン印刷、グラビア印刷、オフセット印刷等のパターン印刷で行う方法や、（２）全面に形成された透明導電膜に対しフォトレジストを用いウェットエッチングするフォトリソグラフィー法等が用いられるが、前者（１）の方法は、塗布の段階で任意パターンを形成する方法であり、低コストかつ簡便に透明導電パターン膜が作製できるが、数十ミクロン以下の微細パターンの作製が困難であるという問題があり、また、後者（２）の方法は、基材全面に透明導電膜を形成してからフォトレジストを用いて任意パターンを形成する方法であり、微細でかつシャープな輪郭を有する透明導電パターン膜を作製することができるが、フォトレジスト塗布・露光・現像、エッチング、レジスト除去といった煩雑で手間のかかる工程を要するため、製造コストに問題があった。
【０００９】
そこで、特許文献１０には、インジウム化合物と、錫化合物と、Ｗ、Ｃｒ、Ｍｏのうち少なくとも１種以上を含む化合物と、感光性樹脂とを含有する塗布液を基材に塗布、乾燥、露光、現像、焼成して透明導電パターン膜を形成する方法が提案されている。しかしながら、インジウム化合物と、錫化合物として硝酸塩等を用いているため、焼成時にＮＯｘなどの腐食性ガスが発生し焼成炉や環境を汚染する問題があり、更には、上記塗布液で得られる塗膜は耐水性が乏しく、一般的なアルカリ水溶液に浸食されるため、有機溶剤現像を行うことが必要で、作業安全性にも問題があった。
また、特許文献１１には、インジウムと錫を含む化合物と酢酸等の有機酸から生成したヒドロキシ化合物に有機配位子が配位したキレート錯体に対し、市販のポジ型、ネガ型の感光性樹脂液を配合して透明導電膜形成用感光性塗布液を得ており、この塗布液を基材に塗布、乾燥、露光、現像、焼成して透明導電パターン膜を形成する方法が提案されている。この場合、市販の感光性樹脂液を用いているため、感光性成分は、有機インジウムや錫化合物との配合を前提として最適化されてはおらず、アルカリ水溶液による現像が可能であるものの、現像性やフォトパターニングのプロセスマージンが十分とは言えない問題がある。
【特許文献１】特開昭５７−１３８７０８号公報
【特許文献２】特開昭６１−２６６７９号公報
【特許文献３】特開平４−２５５７６８号公報
【特許文献４】特開昭５７−３６７１４号公報
【特許文献５】特開昭５７−２１２２６８号公報
【特許文献６】特公昭６３−２５４４８号公報
【特許文献７】特公昭６３−１９０４６号公報
【特許文献８】特開平６−２０３６５８号公報
【特許文献９】特開平６−３２５６３７号公報
【特許文献１０】特開平１１−２７８８６９号公報
【特許文献１１】特開２００１−１４３５２６号公報
【発明の開示】
【発明が解決しようとする課題】
【００１０】
本発明は、かかる従来の技術を解決するためになされたものであり、透明性と導電性を兼ね備え、且つ微細なパターン形成することが可能なＩＴＯ等の透明導電パターン膜、及びそのＩＴＯ等の透明導電パターン膜を低コストかつ簡便に形成できる透明導電膜形成用ネガ型感光性塗布液及び該塗布液を用いた透明導電パターン膜の製造方法を提供することにある。
【課題を解決するための手段】
【００１１】
本発明者等は、鋭意検討を重ねた結果、（Ａ）有機インジウム化合物と（Ｂ）ドーパント用有機金属化合物を（Ｆ）溶剤に溶解させた溶液に対し、更に（Ｃ）アルカリ可溶性ラジカル重合性モノマー、（Ｄ）アルカリ可溶性樹脂、（Ｅ）光重合開始剤を含有させた透明導電膜形成用ネガ型感光性塗布液を加えることによって、フォトレジスト層を別途設けることなく、乾燥膜に対し、直接、露光・現像によるパターニングを行うことが可能となり、また、この塗布液を基材に塗布、乾燥、露光、現像、焼成して得られるＩＴＯ透明導電パターン膜は、透明性と導電性が良好であると共に、微細なパターンを形成することが可能であることを見出し、本発明を完成するに至った。
【００１２】
すなわち、上記の目的を達成するため、本発明が提供する透明導電膜形成用ネガ型感光性塗布液において、その請求項１に係る発明は、
（Ａ）有機インジウム化合物、（Ｂ）ドーパント用有機金属化合物、（Ｃ）アルカリ可溶性ラジカル重合性モノマー、（Ｄ）アルカリ可溶性樹脂、（Ｅ）光重合開始剤、（Ｆ）溶剤を含有する透明導電膜形成用ネガ型感光性塗布液である。
【００１３】
さらに、前記（Ａ）有機インジウム化合物と（Ｂ）ドーパント用有機金属化合物の合計含有量が１〜３０重量％であり、前記（Ｂ）ドーパント用有機金属化合物が、有機錫化合物、有機チタン化合物、有機亜鉛化合物、有機ジルコニウム化合物、有機タングステン化合物、有機アルミニウム化合物のいずれか一種以上で、更に、前記（Ａ）有機インジウム化合物／（Ｂ）ドーパント用有機金属化合物のモル比＝９９．５／０．５〜３５／６５であり、
前記（Ｃ）アルカリ可溶性ラジカル重合性モノマーが、少なくとも３官能以上のアルカリ可溶性多官能モノマーを含有し、
前記（Ｄ）アルカリ可溶性樹脂が、５０ｍｇ−ＫＯＨ／ｇ以上の平均酸価のアクリル系、メタアクリル系の１種以上からなり、
前記（Ｃ）アルカリ可溶性ラジカル重合性モノマーと（Ｄ）アルカリ可溶性樹脂からなるアルカリ可溶成分における重量平均官能基数（アルカリ可溶性樹脂は架橋しないため官能基数をゼロとし、各アルカリ可溶性ラジカル重合性モノマーはモノマー分子当りの架橋可能な官能基数を用いて計算した値）が２．５以上で、かつアルカリ可溶成分の重量平均酸価が５０ｍｇ−ＫＯＨ／ｇ以上のアクリル系、メタアクリル系の１種以上からなり、
前記アルカリ可溶成分の含有量が、前記（Ａ）有機インジウム化合物と（Ｂ）ドーパント用有機金属化合物の合計含有量１００重量部に対し３０〜１５０重量部、且つ、前記アルカリ可溶成分が熱分解性又は燃焼性を有することを特徴とするものである。
【００１４】
また、請求項２に係る発明は、請求項１に記載の透明導電膜形成用ネガ型感光性塗布液において、前記（Ａ）有機インジウム化合物と（Ｂ）ドーパント用有機金属化合物の合計含有量が５〜２０重量％であることを特徴とするものである。
【００１５】
更にまた、請求項３に係る発明は、請求項１または２に記載の透明導電膜形成用ネガ型感光性塗布液において、前記（Ａ）有機インジウム化合物が、アセチルアセトンインジウムであることを特徴とするものである。
【００１６】
更に、請求項４に係る発明は、請求項１〜３のいずれか１項記載の透明導電膜形成用ネガ型感光性塗布液において、前記有機錫化合物がアセチルアセトン錫であることを特徴するものである。
【００１７】
更にまた、請求項５に係る発明は、請求項１〜４のいずれか1項に記載の透明導電膜形成用ネガ型感光性塗布液において、前記（Ｅ）光重合開始剤が、２−メチル−１−［４−（メチルチオ）フェニル］−２−モルフォリノプロパン−１−オンであることを特徴とするものである。
【００１８】
また、請求項６に係る発明は、請求項１〜５のいずれか１項に記載の透明導電膜形成用ネガ型感光性塗布液において、前記（Ｆ）溶剤が、少なくともアルキルフェノール及び／又はアルケニルフェノールと二塩基酸エステルを含有することを特徴とするものである。
【００１９】
更に、請求項７に係る発明は、請求項１〜６のいずれか１項に記載の透明導電膜形成用ネガ型感光性塗布液において、（Ｇ）増感剤が更に含有されていることを特徴するものである。
【００２０】
更にまた、請求項８に係る発明は、請求項７に記載の前記（Ｇ）増感剤が、チオキサントン系増感剤であることを特徴とするものである。
【００２１】
また、請求項９に係る発明は、請求項１〜８のいずれか１項に記載の透明導電膜形成用ネガ型感光性塗布液において、（Ｈ）セルロース系樹脂が更に含有され、その含有量が３重量％以下であることを特徴とするものである。
【００２２】
更に、本発明は、請求項１〜９のいずれか１項に記載の透明導電膜形成用ネガ型感光性塗布液を用いた透明導電膜パターンの製造方法を提供し、その請求項１０に係わる発明は、前記透明導電膜形成用ネガ型感光性塗布液を耐熱基材上に塗布、乾燥した後、露光、現像を行って微細パターンを形成し、次いで３５０℃以上の温度で焼成することを特徴とするものである。
【００２３】
また、請求項１１に係る発明は、請求項１０に記載の透明導電パターン膜の製造方法において、前記現像をアルカリ水溶液で行うことを特徴とするものである。
【００２４】
更に、本発明は、請求項１２に係る発明として、請求項１０又は１１に記載の透明導電パターン膜の製造方法で得られた透明導電パターン膜を特徴とするものである。
【発明の効果】
【００２５】
本発明に係る透明導電膜形成用ネガ型感光性塗布液によれば、紫外線等の光照射によってその溶解性が大きく変化する成分として、（Ｃ）アルカリ可溶性ラジカル重合性モノマー、（Ｄ）アルカリ可溶性樹脂、（Ｅ）光重合開始剤を含有していることから、別途フォトレジスト層を設けることなく、直接、露光、現像を行うことによって、微細なパターニングをすることが可能であり、しかも、上記塗布液を耐熱基材上に塗布、乾燥、露光、現像、焼成して得られる上記透明導電パターン膜は、透明性と導電性が良好であり、ディスプレイ、タッチパネル、太陽電池等において、透明性と導電性を兼ね備えた微細なパターンを要する透明電極に適用できるので、工業的に有用である。
【発明を実施するための最良の形態】
【００２６】
以下、本発明の実施の形態について詳細に説明する。
本発明の透明導電膜形成用ネガ型感光性塗布液は、（Ａ）有機インジウム化合物と（Ｂ）ドーパント用有機金属化合物を（Ｆ）溶剤に溶解させた溶液に対し、感光性樹脂成分として、（Ｃ）アルカリ可溶性ラジカル重合性モノマー、（Ｄ）アルカリ可溶性樹脂、（Ｅ）光重合開始剤を添加しているが、特に、（Ｃ）アルカリ可溶性ラジカル重合性モノマーを配合することで、得られる透明導電パターン膜において、良好なフォトパターニング性と優れた導電性を両立できることを見出してなされている。
上記感光性樹脂成分は、感光性機能に加え、更に、熱分解性又は燃焼性を有し、かつ、前記（Ａ）有機インジウム化合物と（Ｂ）ドーパント用有機金属化合物を含有する（Ｆ）溶剤と良く相溶する必要があり、用いる溶剤を含め適切に選択する必要がある。
したがって、本発明に係る透明導電膜形成用ネガ型感光性塗布液をガラス等の基材上に塗布、乾燥して得られる乾燥膜は、既に熱分解性又は燃焼性を有するネガ型の感光性樹脂成分を含有していることとなる。
【００２７】
上記ネガ型の感光性樹脂成分を含有する塗布液を用いて得られる乾燥膜は現像液に対して溶解性を有するが、紫外線等の光線を照射すると、照射された部分が硬化して現像液に対して溶解しにくくなる。すなわち、乾燥膜の上に微細なパターンを有するフォトマスクを設置して光照射（露光）を行った後、現像液に浸漬して、光照射されない部分を溶解させること（現像）によって、微細なパターンを形成することが可能となる。このため、従来のエッチング等による透明導電膜のパターン形成する際に用いられるエッチング用フォトレジスト層を別途設ける必要がない。
上記感光性樹脂成分としては、作業環境や環境汚染低減という面からすると、有機溶剤現像タイプよりも、アルカリ水溶液現像タイプが好ましい。
【００２８】
ここで、例えば、ポジ型感光性樹脂成分を用いた場合でも、ネガ型とは逆に、紫外線等の光線が照射された部分を溶解させることによって、微細なパターンを形成することが可能である。一般に、ポジ型感光性樹脂は、良好な解像能力およびパターン転写特性を有していることが知られており、例えば、アルカリ現像型のポジ型感光性樹脂成分の代表的なものとして、ナフトキノンジアジド−ノボラック樹脂系が挙げられる。
【００２９】
本発明の（Ｃ）アルカリ可溶性ラジカル重合性モノマーは、単官能、または多官能のラジカル重合性モノマーであって、例えば分子内にカルボキシル基（−COOH）を有するアクリレート系、又はメタアクリレート系モノマーである。アクリレート系又はメタアクリレート系モノマーは、燃焼性又は熱分解性が優れている点で好ましい。
単官能のアルカリ可溶性ラジカル重合性モノマーとしては、例えば、ω−カルボキシ−ポリカプロラクトンモノアクリレート（酸価＝１６０〜２５０ｍｇ−ＫＯＨ／ｇ）、フタル酸モノヒドロキシエチルアクリレート（酸価＝１９０〜２２０ｍｇ−ＫＯＨ／ｇ）、アクリル酸ダイマー（酸価＝２００〜４００ｍｇ−ＫＯＨ／ｇ）、２−アクリロイロキシエチルヘキサヒドロフタル酸（酸価＝２００ｍｇ−ＫＯＨ／ｇ）、２−メタクリロイロキシエチルヘキサヒドロフタル酸（酸価＝１９１ｍｇ−ＫＯＨ／ｇ）、２−メタクリロイロキシプロピルヘキサヒドロフタル酸（酸価＝１８８ｍｇ−ＫＯＨ／ｇ）、２−アクリロイロキシエチルコハク酸（酸価＝２６０ｍｇ−ＫＯＨ／ｇ、燃焼又は熱分解温度＝約４６０℃、大気中）、２−メタクリロイロキシエチルコハク酸（酸価＝２４２ｍｇ−ＫＯＨ／ｇ、燃焼又は熱分解温度＝約４４０℃、大気中）、２−メタクリロイロキシエチルフタル酸（酸価＝１９７ｍｇ−ＫＯＨ／ｇ）等が挙げられる。
中でも、比較的酸価が高く、かつ燃焼又は熱分解温度が低い、フタル酸モノヒドロキシエチルアクリレート（燃焼又は熱分解温度＝約２２０℃、大気中）、アクリル酸ダイマー（燃焼又は熱分解温度＝約２１０℃、大気中）が好ましい。
多官能のアルカリ可溶性ラジカル重合性モノマーとしては、例えば、３〜４官能のラジカル重合性モノマー（ペンタエリスリトールトリ及びテトラアクリレート[ＰＥＴＡ]骨格にカルボン酸基を導入したもの（酸価＝８０〜１２０ｍｇ−ＫＯＨ／ｇ）、５〜６官能のラジカル重合性モノマー（ジペンタエリスリトールペンタ及びヘキサアクリレート[ＤＰＨＡ]骨格にカルボン酸基を導入したもの（酸価＝２５〜７０ｍｇ−ＫＯＨ／ｇ）等が挙げられる。具体的な名称は記載していないが、必要に応じ、２官能のアルカリ可溶性ラジカル重合性モノマーを用いても良い。
【００３０】
前記（Ｃ）アルカリ可溶性ラジカル重合性モノマーは、少なくとも３官能以上のアルカリ可溶性多官能モノマーを含有し、前記アルカリ可溶成分における重量平均官能基数（アルカリ可溶性樹脂は架橋しないため官能基数をゼロとし、各アルカリ可溶性ラジカル重合性モノマーはモノマー分子当りの架橋可能な官能基数を用いて計算した値）が２．５以上で、かつアルカリ可溶成分の重量平均酸価が５０ｍｇ−ＫＯＨ／ｇ以上であることを特徴とする。
アルカリ可溶成分における重量平均官能基数が２．５未満だと、露光工程で紫外線等が照射された塗膜部分（パターンとして残る部分）は硬化するものの、架橋密度が低くなるため、現像液に対する不溶性が不十分となり、現像後に残存する膜厚が薄くなる（膜減りが大きくなる）ため、好ましくない。
アルカリ可溶成分の重量平均酸価が５０ｍｇ−ＫＯＨ／ｇ未満だと、乾燥塗膜のアルカリ現像液への溶解性が低下するため、露光工程で紫外線等が照射されない塗膜部分（パターンとして残らない部分）が完全に溶解せず、一部残渣を生じる場合があり好ましくない。
【００３１】
前記アルカリ可溶性成分に、アルカリ可溶性を有しない通常のラジカル重合性モノマーを加えることも可能である。この場合でも、前述と同様の理由から、アルカリ可溶成分とアルカリ可溶性を有しないラジカル重合性モノマーの混合物において、重量平均官能基数が２．５以上で、かつ重量平均酸価が５０ｍｇ−ＫＯＨ／ｇ以上であることを要する。
前記アルカリ可溶性を有しない通常のラジカル重合性モノマーは、少なくとも１つの付加重合可能なエチレン性二重結合を有するモノマーであり、例えば、ポリエチレングリコールモノ（メタ）アクリレート、ポリプロピレングリコールモノ（メタ）アクリレート、フェノキシエチル（メタ）アクリレート、２−ヒドロキシエチル（メタ）アクリレート，２−ヒドロキシプロピル（メタ）アクリレート、２−ヒドロキシ−３−フェノキシプロピル（メタ）アクリレート等の単官能の（メタ）アクリレート、ジエチレングリコールジ（メタ）アクリレート、トリエチレングリコールジ（メタ）アクリレート、ポリエチレングリコールジ（メタ）アクリレート、ネオペンチルグリコールジ（メタ）アクリレート、ポリウレタンジ（メタ）アクリレート、トリメチロールプロパントリ（メタ）アクリレート、ペンタエリスリトールトリ（メタ）アクリレート、ペンタエリスリトールテトラ（メタ）アクリレート、トリメチロールプロパンエチレンオキサイド変性トリ（メタ）アクリレート、トリメチロールプロパンプロピレンオキサイド変性トリ（メタ）アクリレート、ジペンタエリスリトールペンタ（メタ）アクリレート、ジペンタエリスリトールヘキサ（メタ）アクリレート、ヘキサンジオール（メタ）アクリレート、等が挙げられる。
【００３２】
本発明の（Ｄ）アルカリ可溶性樹脂は、アルカリ可溶性で、かつ燃焼性又は熱分解性を有すれば特に限定されないが、有機溶剤への溶解性、入手性、コスト等の観点で選ばれるのが好ましい。
前記（Ｄ）アルカリ可溶性樹脂は、酸価＝５０ｍｇ−ＫＯＨ／ｇ以上であることが好ましい。５０ｍｇ−ＫＯＨ／ｇ未満だと、前述と同様に、露光工程で紫外線等が照射されない塗膜部分が完全に溶解せず、一部残渣を生じ易くなるため好ましくない。
【００３３】
前記（Ｄ）アルカリ可溶性樹脂は、例えばカルボシキル基とエチレン性２重結合を有する樹脂であって、例えばカルボン酸変性された（メタ）アクリル系樹脂が好ましいものとして挙げることができ、より具体的には、それぞれカルボン酸変性されたメチル（メタ）アクリレート系、エチル（メタ）アクリレート系、ブチル（メタ）アクリレート系、エチルヘキシル（メタ）アクリレート系、ラウリル（メタ）アクリレート系、イソデシル（メタ）アクリレート系、２−エトキシエチル（メタ）アクリレート系を挙げることができるが、これらに限るものではない。熱分解性又は燃焼性という観点からすると、熱分解性又は燃焼しやすいメタアクリレート系の方がアクリレート系よりも好ましい。
【００３４】
上記以外の（Ｄ）アルカリ可溶性樹脂としては、水酸基を有するポリマーに酸無水物を付加させたもの等や、ポリヒドロキシスチレン系樹脂、ポリ（２−ヒドロキシエチル（メタ）アクリレート）、ポリビニルピロリドン、ポリエチレンオキサイド、ポリビニルアルコール、側鎖にカルボン酸を有する酸性セルロース誘導体等が挙げられる。
【００３５】
また、本発明の（Ｄ）アルカリ可溶性樹脂は、架橋効率を向上させるために、重合性基を側鎖に有してもよく、例えば、アリル基、（メタ）アクリル基、アリルオキシアルキル基等を側鎖に含有する樹脂、（メタ）クリロイルオキシエチルイソシアネートが付加重合されたカルボン酸変性セルロース系樹脂（特開２０００−２９８３３６京都エレックス（株））等も有用である。上述の重合性基を含有するアルカリ可溶性樹脂としては、例えば、ＫＳレジスト−１０６（大阪有機化学工業（株）製）、サイクロマーＰシリーズ（ダイセル化学工業（株）製）等が挙げられる。
【００３６】
前記（Ｄ）アルカリ可溶性樹脂の重量平均分子量は１０００〜２０００００が好ましく、２０００〜１０００００がより好ましく、５０００〜５００００が特に好ましい。
該（Ｄ）アルカリ可溶性樹脂の重量平均分子量が１０００未満では、透明導電膜形成用ネガ型感光性塗布液で形成される塗膜の強度や、基材との密着力、が低下する可能性があるため好ましくなく、また、該（Ｄ）アルカリ可溶性樹脂の重量平均分子量が２０００００を超えると、露光・現像で得られるパターンの解像度が低下する可能性があるため好ましくないからである。
【００３７】
本発明の透明導電膜形成用ネガ型感光性塗布液に、更に（Ｈ）セルロース系樹脂をその含有量が３重量％以下、好ましくは２重量％以下、更に好ましくは１重量％以下となるように含有させても良い。（Ｈ）セルロース系樹脂の添加により、塗布性の改善や膜の均一化（膜厚の均一化）、熱分解時の膜の緻密化促進等の効果が期待できるが、その含有量が３重量％を超えると、（Ｈ）セルロース系樹脂が熱分解で生成される導電性酸化物微粒子の緻密化を逆に阻害して膜強度や膜導電性を悪化させるため好ましくない。（Ｈ）セルロース系樹脂には、熱分解性の各種セルロース樹脂が適用でき、例えば、エチルセルロース、メチルセルロース、ヒドロキシメチルセルロース 、ヒドロキシエチルセルロース 、ヒドロキシプロピルセルロース、ヒドロキシエチルメチルセルロース 、ヒドロキシプロピルメチルセルロース、エチルヒドロキシエチルセルロース、カルボキシメチルセルロース 、カルボキシエチルセルロース、カルボキシエチルメチルセルロース、ニトロセルロース等が挙げられるが、これらに限定されない。最終的に得られる透明導電膜の透明性や導電性の観点からするとヒドロキシプロピルセルロースが好ましい。ニトロセルロースは、熱分解性は優れているが、塗布膜の焼成工程でＮＯｘの発生があり焼成炉の劣化や排ガス処理に問題を生じる場合があるため、状況に応じて適宜選択する必要がある。
【００３８】
本発明で用いる（Ｅ）光重合開始剤は、上記ラジカル重合性モノマーを重合させ得るものであれば特に限定されず、公知の光重合開始剤を用いることができるが、大気中や不活性雰囲気中等の各種雰囲気下での特性（開始効率、吸収波長等）、燃焼性又は熱分解性、入手性、コスト等の観点で選ばれるのが好ましい。
上記光重合開始剤としては、例えばベンゾフェノン、Ｎ，Ｎ，Ｎ’，Ｎ’−テトラメチル−４，４’−ジアミノベンゾフェノン（ミヒラーケトン）、Ｎ，Ｎ，Ｎ’，Ｎ’−テトラエチル−４，４’−ジアミノベンゾフェノン、４−メトキシ−４’−ジメチルアミノベンゾフェノン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、２−ヒドロキシ−１−｛４−［４−（２−ヒドロキシ−２−メチル−プロピオニル）−ベンジル］−フェニル｝−２−メチル−１−プロパン−１−オン、２−ベンジル−２−ジメチルアミノ−１−（４−モルホリノフェニル）−ブタノン−１、２，２−ジメトキシ−１，２−ジフェニルエタン−１−オン、１−ヒドロキシ−シクロヘキシル−フェニル−ケトン、２−メチル−１−［４−（メチルチオ）フェニル］−２−モルフォリノプロパン−１−オン等の芳香族ケトン系、２−エチルチオキサントン、２−プロピルチオキサントン、２−イソプロピルチオキサントン、２，４−ジメチルチオキサントン、２，４−ジエチルチオキサントン等のチオキサントン系、２−エチルアントラキノン、フェナントレンキノン、２−ｔ−ブチルアントラキノン、オクタメチルアントラキノン、１，２−ベンズアントラキノン、２，３−ベンズアントラキノン、２−フェニルアントラキノン、２，３−ジフェニルアントラキノン、１−クロロアントラキノン、２−メチルアントラキノン、１，４−ナフトキノン、９，１０−フェナンタラキノン、２−メチル−１，４−ナフトキノン、２，３−ジメチルアントラキノン等のキノン系、ベンゾインメチルエーテル、ベンゾインエチルエーテル、ベンゾインフェニルエーテル等のベンゾインエーテル系、ベンゾイン、メチルベンゾイン、エチルベンゾイン等のベンゾイン系、ベンジルメチルケタール等のベンジル誘導体、２−（ｏ−クロロフェニル）−４，５−ジフェニルイミダゾール二量体、２−（ｏ−クロロフェニル）−４，５−ジ（ｍ−メトキシフェニル）イミダゾール二量体、２−（ｏ−フルオロフェニル）−４，５−フェニルイミダゾール二量体、２−（ｏ−メトキシフェニル）−４，５−ジフェニルイミダゾール二量体、２−（ｐ−メトキシフェニル）−４，５−ジフェニルイミダゾール二量体、２，４−ジ（ｐ−メトキシフェニル）−５−フェニルイミダゾール二量体、２−（２，４−ジメトキシフェニル）−４，５−ジフェニルイミダゾール二量体等の２，４，５−トリアリールイミダゾール二量体系、２−メルカプトベンゾイミダゾール等のベンゾイミダゾール系、９−フェニルアクリジン、１，７−ビス（９，９’−アクリジニル）ヘプタン等のアクリジン誘導体、Ｎ−フェニルグリシン、Ｎ−フェニルグリシン誘導体、クマリン系化合物などが挙げられる。酸素を含む雰囲気下での露光では、酸素による架橋阻害作用が生じて塗布膜表面において架橋（重合）反応が阻害され、パターン形状不良や膜減り（現像時の膜表面溶解による膜厚減少）を生じるため、例えば大気中で露光する場合には、上記阻害作用を受けにくい２−メチル−１−［４−（メチルチオ）フェニル］−２−モルフォリノプロパン−１−オンを用いることが好ましい。
【００３９】
（Ｅ）光重合開始剤の配合量については、露光を行う雰囲気により左右されるが、感光性樹脂成分としての（Ｃ）アルカリ可溶性ラジカル重合性モノマー、（Ｄ）アルカリ可溶性樹脂、（Ｅ）光重合開始剤の合計量１００重量部に対して１〜３０重量部であることが好ましい。中性雰囲気や不活性雰囲気で露光を行う場合は、酸素による架橋阻害作用がないため少量の配合で良く、例えば、感光性樹脂成分の合計量１００重量部に対し１〜１０重量部程度でも良いが、大気中等の酸素を含む雰囲気更で露光を行う場合は、感光性樹脂成分の合計量１００重量部に対し、５〜３０重量部、好ましく１０〜２０重量部程度まで配合量を多くすることが好ましい。（Ｅ）光重合開始剤の配合量は、少ない方が得られる透明導電パターン膜の導電性や膜強度は良好であるが、少なすぎると感度が著しく低下して上述のパターン形状不良や膜減りが生ずる場合があるからである。
【００４０】
必要に応じて、上記（Ｅ）光重合開始剤と併用することで架橋を促進させる作用を有する（Ｇ）増感剤を用いてもよく、上述の酸素による架橋阻害作用を一層低減することができる。例えば、上記光重合開始剤の２−メチル−１−［４−（メチルチオ）フェニル］−２−モルフォリノプロパン−１−オンにおいては、２，４−ジエチルチオキサンソン、２，４−ジイソプロピルチオキサンソン等のチオキサントン系化合物が、上記ベンゾフェノンやチオキサントン系等の水素引き抜き型の光重合開始剤においては、エチル−４−ジメチルアミノベンゾエート、２−エチルヘキシル−４−ジメチルアミノベンゾエート等が優れた増感作用を発揮する。
上記（Ｇ）増感剤の配合量については、場合によっては配合する必要がないため、特に制限はないが、通常（Ｅ）光重合開始剤１００重量部に対して１０〜５０重量部である。（Ｅ）光重合開始剤の配合量と同様に、少ない方が得られる透明導電パターン膜の導電性や膜強度は良好であるが、少なすぎると、場合によっては感度が著しく低下してパターン形状不良や膜減り生ずる場合があるからである。
【００４１】
本発明の透明導電膜形成用ネガ型感光性塗布液には、必要に応じて、各種添加物、例えば、塗布性や成膜性改善のための各種界面活性剤（シリコーン系やフッ素系等）、密着促進剤、保存安定性向上のための微量の重合防止剤、酸化防止剤、ハレーション防止や着色用の各種色素や紫外線吸収剤等を配合することができる。
上記重合防止剤には、例えば、ハイドロキノン、ｐ−メトキシフェノール、ジ−ｔ−ブチル−ｐ−クレゾール、ピロガロール、ｔ−ブチルカテコール、ベンゾキノン、４，４’−チオビス（３−メチル−６−ｔ−ブチルフェノール）、２，２’−メチレンビス（４−メチル−６−ｔ−ブチルフェノール）、２−メルカプトベンゾイミダゾール等が挙げられる。
【００４２】
本発明の（Ａ）有機インジウム化合物には、蟻酸インジウム、酢酸インジウム、アセチルアセトンインジウム、２−エチルヘキサン酸インジウム（＝オクチル酸インジウム）等が挙げられるが、中でもアセチルアセトンインジウム [正式名称：トリス（アセチルアセトナト）インジウム、Ｉｎ(Ｃ５Ｈ７Ｏ２)３、分子量＝４１２.１５]（以下、「ＡｃＡｃＩｎ」と記す場合がある）は、各種有機溶剤への溶解性が良く、熱分解温度も約２４０℃程度と低く、他の金属元素をドープして得られる透明導電膜の特性も良好であるため、好適である。
【００４３】
本発明に係る透明導電膜形成用ネガ型感光性塗布液中の（Ｃ）アルカリ可溶性ラジカル重合性モノマーと（Ｄ）アルカリ可溶性樹脂からなるアルカリ可溶成分の含有量は、前記（Ａ）有機インジウム化合物と（Ｂ）ドーパント用有機金属化合物の合計含有量１００重量部に対し３０〜１５０重量部であることが必要である。該含有量が３０重量部未満であると、基材に対する密着性が低下し現像時に膜の剥離が起り易くなったり、現像工程での塗布膜の溶解性が悪化して膜残渣が生じやすくなりしてパターニング性が損なわれるため好ましくない。一方、該含有量が１５０重量部より多くなると、多孔質の透明導電パターン膜が形成されることとなり導電性が損なわれ好ましくない。
【００４４】
（Ａ）有機インジウム化合物、（Ｂ）ドーパント用有機金属化合物は、基材上に透明導電性被膜を形成させるための主たる化合物原料であり、その合計含有量は１〜３０重量％の範囲であることが必要であり、５〜２０重量％とすることがより好ましい。該合計含有量が１重量％未満であると透明導電膜の膜厚が薄くなり十分な導電性が得られないため好ましくなく、一方該合計含有量が３０重量％より多いと、通常の塗布方法では、膜が厚くなりすぎて亀裂（クラック）が発生して導電性が損なわれるため好ましくない。
また（Ａ）有機インジウム化合物と（Ｂ）ドーパント用有機金属化合物の含有割合は、（Ａ）有機インジウム化合物／（Ｂ）ドーパント用有機金属化合物のモル比＝９９．５／０．５〜３５／６５程度が良く、更に好ましくは９５／５〜７５／２５程度が良い。このモル比外であるとキャリア密度、あるいはキャリア移動度が減少して導電性が悪化するので好ましくない。本発明では透明導電膜形成用塗布液を乾燥後、直接、露光・現像によるパターニングを行うため透明導電膜のエッチングが不要であり、そのエッチング特性を考慮する必要がない。したがって、例えば、インジウム−錫酸化物（ＩＴＯ）系の透明導電膜において、従来エッチング性が良くないとされる錫含有量が高い組成（例えば、有機インジウム化合物／ドーパント用有機金属化合物のモル比＝８５／１５〜３５／６５）も適用範囲とすることが可能である。
さらに前記ドーパント用有機金属化合物としては、有機錫化合物、有機チタン化合物、有機亜鉛化合物、有機ジルコニウム化合物、有機タングステン化合物、有機アルミニウム化合物等が挙げられ、これらから選択された少なくとも１種類以上を用いることができる。これらの中では有機錫化合物が好ましく（化合物中の錫の価数は２価、４価にこだわらない）、例えば、アセチルアセトン錫、オクチル酸錫、２−エチルヘキサン酸錫、酢酸錫、蟻酸錫、ブトキシ錫等が挙げられ、これらから選択された少なくとも１種類以上を用いることができるが、特に、アセチルアセトン錫[正式名称：ビスアセチルアセトナートジブチル錫、Ｓｎ（Ｃ４Ｈ９）２（Ｃ５Ｈ７Ｏ２)２、分子量＝４３１.１４]（以下、「ＡｃＡｃＳｎ」と記す場合がある）がより好ましい。
【００４５】
（Ｆ）溶剤としては、（Ａ）有機インジウム化合物、（Ｂ）ドーパント用有機金属化合物、（Ｃ）アルカリ可溶性ラジカル重合性モノマー、（Ｄ）アルカリ可溶性樹脂、（Ｅ）光重合開始剤等の溶解性、塗布性、安全性、危険性等を考慮して選ばれることが好ましく、溶解性や塗布性の面からは少なくとも２種類の有機溶剤を含むことが好ましい。
例えば、ＡｃＡｃＩｎとドーパント用有機金属化合物を良く溶解する溶剤としては、アルキルフェノール及び／又はアルケニルフェノールとニ塩基酸エステルの混合溶液、アルキルフェノール及び／又はアルケニルフェノールと酢酸ベンジルの混合溶液、Ｎ−メチル−２−ピロリジノン、γ−ブチロラクトン、シクロヘキサノン、アセチルアセトン、ジアセトンアルコール等を用いる。アルキルフェノール及びアルケニルフェノールとしては、クレゾール類、パラターシャリーブチルフェノール、オクチルフェノール、ノニルフェノール、カシューナット穀液（３−ペンタデカデシールフェノール）等が挙げられ、ニ塩基酸エステルとしては、コハク酸エステル、グルタル酸エステル、アジピン酸エステル等が挙げられる。
【００４６】
上述の溶剤に加えて、塗布液の粘度低下や塗布性改善のために塗布液に希釈剤として添加可能な溶剤は、ＡｃＡｃＩｎ、ＡｃＡｃＳｎと良好な相溶性を有すれば良く、メタノール、エタノール、１−プロパノール、イソプロパノール、ブタノール、ペンタノール、ベンジルアルコール、等のアルコール類、アセトン、メチルエチルケトン、メチルプロピル、メチルイソブチルケトン、イソホロン等のケトン系溶剤、酢酸エチル、酢酸ブチル、酢酸イソブチル、ギ酸アミル、酢酸イソアミル、プロピオン酸ブチル、酪酸イソプロピル、酪酸エチル、酪酸ブチル、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、３−オキシプロピオン酸メチル、３−オキシプロピオン酸エチル、３−メトキシプロピオン酸メチル、３−メトキシプロピオン酸エチル、３−エトキシプロピオン酸メチル、３−エトキシプロピオン酸エチル、２−オキシプロピオン酸メチル、２−オキシプロピオン酸エチル、２−オキシプロピオン酸プロピル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−オキシ−２−メチルプロピオン酸メチル、２−オキシ−２−メチルプロピオン酸エチル、２−メトキシ−２−メチルプロピオン酸メチル、２−エトキシ−２−メチルプロピオン酸エチル、ピルビン酸メチル、ピルビン酸エチル、ピルビン酸プロピル、アセト酢酸メチル、アセト酢酸エチル、２−オキソブタン酸メチル、２−オキソブタン酸エチル等のエステル系溶媒、エチレングリコールモノメチルエーテル、エチレングリコールモノエチルエーテル、エチレングリコールイソプロピルエーテル、プロピレングリコールメチルエーテル、プロピレングリコールエチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールジブチルエーテル、ジプロピレングリコールモノメチルエーテル、ジプロピレングリコールモノエチルエーテル、ジプロピレングリコールモノブチルエーテル、ジエチレングリコールモノメチルエーテルアセテート、ジエチレングリコールモノエチルエーテルアセテート、ジエチレングリコールモノブチルエーテルアセテート、プロピレングリコールメチルエーテルアセテート、プロピレングリコールエチルエーテルアセテート等のグリコール誘導体、ホルムアミド、Ｎ−メチルホルムアミド、ジメチルスルホキシド、ジメチルホルムアミド、ジメチルアセトアミド、エチレングリコール、ジエチレングリコール、トルエン、キシレン、テトラヒドロフラン、クロロホルム、メシチレン、ドデシルベンゼン等のベンゼン誘導体等の中から適宜選択できるが、中でも、上記溶解性、塗布性等を考慮すると、メチルエチルケトン、シクロヘキサノン、プロピレングリコールモノメチルエーテル等の組合せが好ましい。
【００４７】
本発明の透明導電膜形成用ネガ型感光性塗布液は、前記（Ａ）有機インジウム化合物と（Ｂ）ドーパント用有機金属化合物を（Ｆ）溶剤に加熱溶解させた後、感光性樹脂成分として、（Ｃ）アルカリ可溶性ラジカル重合性モノマー、（Ｄ）アルカリ可溶性樹脂、（Ｅ）光重合開始剤を加えることによって作製することができる。
前記（Ｃ）アルカリ可溶性ラジカル重合性モノマーと（Ｄ）アルカリ可溶性樹脂の配合割合は、前述の通り、アルカリ可溶成分［＝（Ｃ）＋（Ｄ）］における重量平均官能基数が２．５以上で、かつアルカリ可溶成分の重量平均酸価が５０ｍｇ−ＫＯＨ／ｇ以上となるようであれば、任意に設定可能である。ただし、（Ｄ）アルカリ可溶性樹脂の配合割合があまりに少ないと、透明導電膜形成用ネガ型感光性塗布液の乾燥塗膜の強度や、基材への密着力、が低下するため、その配合割合は、適用する（Ｃ）アルカリ可溶性ラジカル重合性モノマーの種類にもよるが、（Ｃ）：（Ｄ）［重量比］＝５０：５０〜９５：５、好ましくは７０：３０〜９０：１０程度に設定することが好ましい。
加熱溶解は、加熱温度を６０〜２００℃として０．５〜１２時間攪拌することにより行われる。加熱温度が６０℃よりも低いと溶解が進まず、（Ａ）有機インジウム化合物が析出し易くなり特性が低下してしまい、２００℃よりも高いと溶剤の蒸発が顕著となり、塗布液組成が変化してしまうので好ましくない。また攪拌時間が０．５時間未満であると溶解が進まず、一方攪拌時間が１２時間を超えても消費エネルギーが無駄になるだけで好ましくない。
【００４８】
また、本発明の透明導電パターン膜は、前記透明導電膜形成用ネガ型感光性塗布液を、耐熱基材上に塗布、乾燥し、露光、現像を行って微細なパターンを形成し、焼成することにより製造する。
より具体的には、アセチルアセトンインジウム等の有機インジウム化合物とドーパント用有機金属化合物を溶剤に溶解させた後、熱分解性又は燃焼性を有する感光性樹脂成分を加えた透明導電膜形成用ネガ型感光性塗布液を用い、この塗布液を耐熱基材上に塗布、乾燥し、露光、現像を行って微細なパターンを形成し、３５０℃以上の温度で焼成して透明導電パターン膜を形成する。
本発明に用いる上記耐熱基板は、特に限定されないが、例えば、一般的なソーダライムガラス、無アルカリガラス、石英ガラス、高歪み点ガラス（旭硝子製ＰＤ−２００、日本電気硝子製ＰＰ−８Ａ、ＰＰ−８Ｍ、セントラル硝子製ＣＰ６００Ｖ等）、アルミナ等の各種セラミックを用いることができる。
【００４９】
塗布方法としては、一般的なものを用いることができ、例えば、スピンコート、スプレーコート、ディップコート、ダイコート、スリットコート、キャップコート、インクジェット塗布といった塗布方法が適用できるが、大型ガラス基板等への均一コーティングにおいてはスリットコートやインクジェット塗布が最も好ましい。
【００５０】
尚、上記露光、現像は、塗布液を塗布した基材を乾燥させた後、乾燥膜の上に微細なパターンを有するフォトマスクを設置して紫外線等の光照射を行い、次に現像液で浸漬、又はシャワー等して現像し、紫外線未露光部を溶解除去し、純水で十分に現像液を洗浄（リンス）することにより行われる。上記現像液には、例えば、炭酸ナトリウム、苛性ソーダ、苛性カリ、アンモニア水、エチルアミン、ジエチルアミン、ジメチルエタノールアミン、テトラエチルアンモニウムヒドロキシド、テトラメチルアンモニウムヒドロキシド（ＴＭＡＨ）等のアルカリ水溶液（濃度＝０．０１〜５質量％）が適用される。上記紫外線を含む露光光源としては、高圧水銀ランプによるｇ線（４３６ｎｍ）、ｈ線（４０５ｎｍ）、ｉ線（３６５ｎｍ）が一般的に良く用いられている。
ここで、塗布膜の乾燥は、８０〜１６０℃の温度で５〜６０分保持することが好ましい。
【００５１】
焼成は、露光、現像した後の基材を、焼成炉に入れ焼成することにより行われる。焼成条件としては、酸素を含む雰囲気中で、基材の耐熱性にもよるが、一般のガラス基材では３５０〜６００℃程度、好ましくは４５０〜６００℃程度に加熱し、１５〜６０分保持することが好ましい。
ＩＴＯ透明導電膜パターンの導電性は、焼成温度が高いほどＩＴＯ粒子の粒成長が促進されるので向上する。焼成雰囲気については大気雰囲気のままでも良いが、大気中焼成の後に窒素および／または水素等の中性雰囲気や還元性雰囲気での焼成を併用することで酸素空孔を膜中に導入しキャリア密度を大幅に増加させて導電性を一層向上させることが可能である。
【実施例】
【００５２】
以下、本発明の実施例について具体的に説明するが、本発明はこれら実施例に限定されるものではない。
【実施例１】
【００５３】
アセチルアセトンインジウム[Ｉｎ(Ｃ５Ｈ７Ｏ２)３]（分子量＝４１２.１５）３６．４ｇ、アセチルアセトン錫[(Ｃ４Ｈ９)２Ｓｎ(Ｃ５Ｈ７Ｏ２)２]（分子量＝４３１.１４）３．６ｇ、パラターシャリーブチルフェノール４５．０ｇ、二塩基酸エステル（デュポンジャパン(株)製）１５．０ｇを混合し、１３０℃に加温して１８０分間攪拌して溶解させ、アセチルアセトンインジウムとアセチルアセトン錫を合計で４０重量％含有する液（以下、「Ａ液」と称する）を得た。
【００５４】
Ａ液２５ｇに、単官能のアルカリ可溶性ラジカル重合性モノマーであるフタル酸モノヒドロキシエチルアクリレート（酸価＝２００ｍｇ−ＫＯＨ／ｇ）２．１ｇ、５〜６官能のアルカリ可溶性ラジカル重合性モノマー（ジペンタエリスリトールペンタ及びヘキサアクリレート[ＤＰＨＡ]骨格にカルボン酸基を導入したもの、酸価＝２５ｍｇ−ＫＯＨ／ｇ）６．３ｇ、アルカリ可溶性樹脂であるカルボン酸変性したアクリル樹脂（分子量Ｍｗ＝１００００、酸価＝７５ｍｇ−ＫＯＨ／ｇ）２．０ｇ、光重合開始剤である２−メチル−１−［４−（メチルチオ）フェニル］−２−モルフォリノプロパン−１−オン１．６６ｇ、増感剤である２，４−ジエチルチオキサントン０．３３ｇ、青色染料０．０５ｇ、シクロヘキサノン５２．５６ｇ、メチルエチルケトン（ＭＥＫ）１０ｇを加え、よく攪拌・混合した後、ろ過（ろ過精度：１μｍ）し、アセチルアセトンインジウムとアセチルアセトン錫の合計含有量１０重量％、アルカリ可溶性ラジカル重合性モノマーとアルカリ可溶性樹脂からなるアルカリ可溶成分の含有量１０．４重量％含有する実施例１に係る透明導電膜形成用ネガ型感光性塗布液を得た。この塗布液の粘度を、液温２５℃でＢ型粘度計を用いて測定したところ、４．９ｍＰａ・ｓであった。上記アルカリ可溶成分の重量平均官能基数は３．５３であり（ただし、上記アルカリ可溶性樹脂は架橋しないため官能基数をゼロとし、上記５〜６官能のアルカリ可溶性ラジカル重合性モノマーの官能基数は５．５として計算）、アルカリ可溶成分の重量平均酸価は７０．０ｍｇ−ＫＯＨ／ｇである。
この透明導電膜形成用ネガ型感光性塗布液は、室温に１ヶ月遮光保管しても有機インジウム等の析出も含めインク外観の変化は認められなかった。この透明導電膜形成用ネガ型感光性塗布液を、２５℃のソーダライムガラス基材（１０ｃｍ×１０ｃｍ×２ｍｍ- ｔ）上の全面にスピンコーティング（２００ｒｐｍ×１分間）した後、１００℃で１０分間乾燥した。露光・現像は、乾燥膜上に線幅／線間＝２０μｍ／２０μｍ〜２００μｍ／２００μｍ、及び３０ｍｍ×４０ｍｍ（ベタ四角形）のパターンのフォトマスクを設置して紫外線を大気中で照射（高圧水銀ランプ、４００ｍＪ／ｃｍ２）した後、テトラメチルアンモニウムヒドロキシド（ＴＭＡＨ）を０．５重量％含有する水溶液に浸漬（２５℃、７０秒）して露光部分を溶解除去し、更に純水で十分に洗浄した。露光後の現像による膜残存率は９０％以上であった。こうして得られたパターン膜付きガラス基材を電気炉に入れて大気中５５０℃で３０分間焼成し、実施例１に係る透明導電パターン膜を得た。
この透明導電パターン膜の膜厚は約１４０ｎｍであった。尚、膜厚は透過電子顕微鏡による断面観察により求めている。
形成した透明導電パターン膜の表面抵抗率を三菱化学製表面抵抗計（ＭＣＰ−Ｔ３５０）、可視光線透過率とヘイズ値を村上色彩技術研究所製ヘイズメーターで測定した。表面抵抗率は２．８ＫΩ／□、透過率は９８．６％、ヘイズ値は０．１％であった。また、図１に示すように、線幅／線間＝２０μｍ／２０μｍの微細パターンが得られ、パターン精度も良好であった。
【００５５】
尚、上述の透明導電パターン膜の透過率は、透明導電パターン膜だけの（可視光線）透過率であって、以下のようにして求められている。すなわち、
透明導電パターン膜の透過率（％）
＝［(透明導電パターン膜付ガラス基材ごと測定した透過率)／(ガラス基材の透過率)］×１００
【００５６】
膜の比抵抗値は、以下のようにして求められている。すなわち、
膜の比抵抗値（Ω・ｃｍ）＝表面抵抗率（Ω／□）×膜厚（ｃｍ）
【実施例２】
【００５７】
実施例１のＡ液２５ｇに、単官能のアルカリ可溶性ラジカル重合性モノマーであるフタル酸モノヒドロキシエチルアクリレート（酸価＝２００ｍｇ−ＫＯＨ／ｇ）２．６ｇ、５〜６官能のアルカリ可溶性ラジカル重合性モノマー（ジペンタエリスリトールペンタ及びヘキサアクリレート[ＤＰＨＡ]骨格にカルボン酸基を導入したもの、酸価＝２５ｍｇ−ＫＯＨ／ｇ）５．８ｇ、アルカリ可溶性樹脂であるカルボン酸変性したアクリル樹脂（分子量Ｍｗ＝１００００、酸価＝７５ｍｇ−ＫＯＨ／ｇ）２．０ｇ、光重合開始剤である２−メチル−１−［４−（メチルチオ）フェニル］−２−モルフォリノプロパン−１−オン１．６６ｇ、増感剤である２，４−ジエチルチオキサントン０．３３ｇ、青色染料０．０５ｇ、シクロヘキサノン５２．５６ｇ、メチルエチルケトン（ＭＥＫ）１０ｇを加え、よく攪拌・混合した後、ろ過（ろ過精度：１μｍ）し、アセチルアセトンインジウムとアセチルアセトン錫の合計含有量１０重量％、アルカリ可溶性ラジカル重合性モノマーとアルカリ可溶性樹脂からなるアルカリ可溶成分の含有量１０．４重量％含有する実施例２に係る透明導電膜形成用ネガ型感光性塗布液を得た。この塗布液の粘度を、液温２５℃でＢ型粘度計を用いて測定したところ、４．９ｍＰａ・ｓであった。上記アルカリ可溶成分の重量平均官能基数は３．３２であり（ただし、上記アルカリ可溶性樹脂は架橋しないため官能基数をゼロとし、上記５〜６官能のアルカリ可溶性ラジカル重合性モノマーの官能基数は５．５として計算）、アルカリ可溶成分の重量平均酸価は７８．４ｍｇ−ＫＯＨ／ｇである。
この透明導電膜形成用ネガ型感光性塗布液は、室温に１ヶ月遮光保管しても有機インジウム等の析出も含めインク外観の変化は認められなかった。この透明導電膜形成用ネガ型感光性塗布液を用いた以外は実施例１と同様に行い、実施例２に係る透明導電パターン膜を得た。
尚、露光後の現像による膜残存率は９０％以上であった。この透明導電パターン膜の膜厚は約１４０ｎｍであった。
形成した透明導電パターン膜の表面抵抗率は２．９ＫΩ／□、透過率は９８．８％、ヘイズ値は０．２％であった。また、線幅／線間＝２０μｍ／２０μｍの微細パターンが得られ、パターン精度も良好であった。
【実施例３】
【００５８】
実施例１において、パターン膜付きガラス基材を電気炉に入れて大気中５５０℃で３０分間焼成した後、４５０℃に冷却したところで、雰囲気を大気から１％Ｈ２−９９％Ｎ２雰囲気に変えて、透明導電パターン膜の還元処理（酸素空孔の導入）を行った以外は実施例１と同様に行い、実施例３に係る透明導電パターン膜を得た。  この透明導電パターン膜の膜厚は約１４０ｎｍであった。
形成した透明導電パターン膜の表面抵抗率は６５０Ω／□、透過率は９７．２％、ヘイズ値は０．１％であった。また、線幅／線間＝２０μｍ／２０μｍの微細パターンが得られ、パターン精度も良好であった。
【実施例４】
【００５９】
アセチルアセトンインジウム[Ｉｎ(Ｃ５Ｈ７Ｏ２)３]（分子量＝４１２.１５）３６．４ｇ、アセチルアセトン錫[(Ｃ４Ｈ９)２Ｓｎ(Ｃ５Ｈ７Ｏ２)２]（分子量＝４３１.１４）３．６ｇ、パラターシャリーブチルフェノール４４．８５ｇ、二塩基酸エステル（デュポンジャパン(株)製）１４．９５ｇを混合し、１３０℃に加温して９０分間攪拌して溶解させた後、ヒドロキシプロピルセルロース０．２ｇを加えて９０分間攪拌して溶解させ、アセチルアセトンインジウムとアセチルアセトン錫を合計で４０重量％含有する液（以下、「Ｂ液」と称する）を得た。
【００６０】
実施例１のＡ液の代わりに上記Ｂ液を用いた以外は、実施例１と同様に行い、アセチルアセトンインジウムとアセチルアセトン錫の合計含有量１０重量％、アルカリ可溶性ラジカル重合性モノマーとアルカリ可溶性樹脂からなるアルカリ可溶成分の含有量１０．４重量％含有する実施例４に係る透明導電膜形成用ネガ型感光性塗布液を得た。この塗布液の粘度を、液温２５℃でＢ型粘度計を用いて測定したところ、４．７ｍＰａ・ｓであった。上記アルカリ可溶成分の重量平均官能基数は３．５３であり（ただし、上記アルカリ可溶性樹脂は架橋しないため官能基数をゼロとし、上記５〜６官能のアルカリ可溶性ラジカル重合性モノマーの官能基数は５．５として計算）、アルカリ可溶成分の重量平均酸価は７０．０ｍｇ−ＫＯＨ／ｇである。
この透明導電膜形成用ネガ型感光性塗布液は、室温に１ヶ月遮光保管しても有機インジウム等の析出も含めインク外観の変化は認められなかった。この透明導電膜形成用ネガ型感光性塗布液を用い、実施例１と同様に露光・現像、及び焼成を行い、実施例４に係る透明導電パターン膜を得た。尚、露光後の現像による膜残存率は９０％以上であった。
この透明導電パターン膜の膜厚は約１４５ｎｍであった。尚、膜厚は透過電子顕微鏡による断面観察により求めている。
形成した透明導電パターン膜の表面抵抗率を三菱化学製表面抵抗計（ＭＣＰ−Ｔ３５０）、可視光線透過率とヘイズ値を村上色彩技術研究所製ヘイズメーターで測定した。表面抵抗率は２．８ＫΩ／□、透過率は９８．５％、ヘイズ値は０．１％であった。線幅／線間＝２０μｍ／２０μｍの微細パターンが得られ、パターン精度も良好であった。
【実施例５】
【００６１】
実施例１のＡ液２５ｇに、単官能のアルカリ可溶性ラジカル重合性モノマーであるアクリル酸ダイマー（酸価＝３７０ｍｇ−ＫＯＨ／ｇ）、１．０ｇ、５〜６官能のアルカリ可溶性ラジカル重合性モノマー（ジペンタエリスリトールペンタ及びヘキサアクリレート[ＤＰＨＡ]骨格にカルボン酸基を導入したもの、酸価＝２５ｍｇ−ＫＯＨ／ｇ）４．８ｇ、アルカリ可溶性樹脂であるカルボン酸変性したアクリル樹脂（分子量Ｍｗ＝１００００、酸価＝７５ｍｇ−ＫＯＨ／ｇ）２．０ｇ、光重合開始剤である２−メチル−１−［４−（メチルチオ）フェニル］−２−モルフォリノプロパン−１−オン１．６６ｇ、増感剤である２，４−ジエチルチオキサントン０．３３ｇ、青色染料０．０５ｇ、シクロヘキサノン５２．５６ｇ、メチルエチルケトン（ＭＥＫ）１０ｇを加え、よく攪拌・混合した後、ろ過（ろ過精度：１μｍ）し、アセチルアセトンインジウムとアセチルアセトン錫の合計含有量１０重量％、アルカリ可溶性ラジカル重合性モノマーとアルカリ可溶性樹脂からなるアルカリ可溶成分の含有量７．８重量％含有する実施例５に係る透明導電膜形成用ネガ型感光性塗布液を得た。この塗布液の粘度を、液温２５℃でＢ型粘度計を用いて測定したところ、４．５ｍＰａ・ｓであった。上記アルカリ可溶成分の重量平均官能基数は３．５１であり（ただし、上記アルカリ可溶性樹脂は架橋しないため官能基数をゼロとし、上記５〜６官能のアルカリ可溶性ラジカル重合性モノマーの官能基数は５．５として計算）、アルカリ可溶成分の重量平均酸価は８２．１ｍｇ−ＫＯＨ／ｇである。
この透明導電膜形成用ネガ型感光性塗布液は、室温に１ヶ月遮光保管しても有機インジウム等の析出も含めインク外観の変化は認められなかった。この透明導電膜形成用ネガ型感光性塗布液を用い、かつスピンコーティングによる塗布を２００ｒｐｍ×３０秒で行った以外は実施例１と同様に行い、実施例５に係る透明導電パターン膜を得た。
尚、露光後の現像による膜残存率は８５％以上であった。この透明導電パターン膜の膜厚は約１５０ｎｍであった。
形成した透明導電パターン膜の表面抵抗率は２．２ＫΩ／□、透過率は９９．４％、ヘイズ値は０．１％であった。また、線幅／線間＝２０μｍ／２０μｍの微細パターンが得られ、パターン精度も良好であった。
【実施例６】
【００６２】
実施例１のＡ液２５ｇに、単官能のアルカリ可溶性ラジカル重合性モノマーであるフタル酸モノヒドロキシエチルアクリレート（酸価＝２００ｍｇ−ＫＯＨ／ｇ）２．１ｇ、５〜６官能のアルカリ可溶性ラジカル重合性モノマー（ジペンタエリスリトールペンタ及びヘキサアクリレート[ＤＰＨＡ]骨格にカルボン酸基を導入したもの、酸価＝２５ｍｇ−ＫＯＨ／ｇ）６．３ｇ、アルカリ可溶性樹脂であるカルボン酸変性したアクリル樹脂（分子量Ｍｗ＝１００００、酸価＝７５ｍｇ−ＫＯＨ／ｇ）２．０ｇ、光重合開始剤である２−メチル−１−［４−（メチルチオ）フェニル］−２−モルフォリノプロパン−１−オン０．８３ｇ、青色染料０．０５ｇ、シクロヘキサノン５３．７２ｇ、メチルエチルケトン（ＭＥＫ）１０ｇを加え、よく攪拌・混合した後、ろ過（ろ過精度：１μｍ）し、アセチルアセトンインジウムとアセチルアセトン錫の合計含有量１０重量％、アルカリ可溶性ラジカル重合性モノマーとアルカリ可溶性樹脂からなるアルカリ可溶成分の含有量１０．４重量％含有する実施例６に係る透明導電膜形成用ネガ型感光性塗布液を得た。
この塗布液の粘度を、液温２５℃でＢ型粘度計を用いて測定したところ、４．８ｍＰａ・ｓであった。上記アルカリ可溶成分の重量平均官能基数は３．５３であり（ただし、上記アルカリ可溶性樹脂は架橋しないため官能基数をゼロとし、上記５〜６官能のアルカリ可溶性ラジカル重合性モノマーの官能基数は５．５として計算）、アルカリ可溶成分の重量平均酸価は７０．０ｍｇ−ＫＯＨ／ｇである。
この透明導電膜形成用ネガ型感光性塗布液は、室温に１ヶ月遮光保管しても有機インジウム等の析出も含めインク外観の変化は認められなかった。この透明導電膜形成用ネガ型感光性塗布液を用い、露光時に紫外線を窒素中で照射（高圧水銀ランプ、４００ｍＪ／ｃｍ２）した以外は、実施例１と同様に行い、実施例６に係る透明導電パターン膜を得た。
尚、露光後の現像による膜残存率は９５％以上であった。この透明導電パターン膜の膜厚は約１４５ｎｍであった。
形成した透明導電パターン膜の表面抵抗率は２．０ＫΩ／□、透過率は９８．９％、ヘイズ値は０．１％であった。また、線幅／線間＝２０μｍ／２０μｍの微細パターンが得られ、パターン精度も良好であった。
【実施例７】
【００６３】
実施例４のＢ液２５ｇに、単官能のアルカリ可溶性ラジカル重合性モノマーであるフタル酸モノヒドロキシエチルアクリレート（酸価＝２００ｍｇ−ＫＯＨ／ｇ）２．１ｇ、５〜６官能のアルカリ可溶性ラジカル重合性モノマー（ジペンタエリスリトールペンタ及びヘキサアクリレート[ＤＰＨＡ]骨格にカルボン酸基を導入したもの、酸価＝２５ｍｇ−ＫＯＨ／ｇ）６．３ｇ、アルカリ可溶性樹脂であるカルボン酸変性したアクリル樹脂（分子量Ｍｗ＝１００００、酸価＝７５ｍｇ−ＫＯＨ／ｇ）２．０ｇ、光重合開始剤である２，２−ジメトキシ−１，２−ジフェニルエタン−１−オン０．８３ｇ、青色染料０．０５ｇ、シクロヘキサノン４３．７２ｇ、メチルエチルケトン（ＭＥＫ）２０ｇを加え、よく攪拌・混合した後、ろ過（ろ過精度：１μｍ）し、アセチルアセトンインジウムとアセチルアセトン錫の合計含有量１０重量％、アルカリ可溶性ラジカル重合性モノマーとアルカリ可溶性樹脂からなるアルカリ可溶成分の含有量１０．４重量％含有する実施例７に係る透明導電膜形成用ネガ型感光性塗布液を得た。
この塗布液の粘度を、液温２５℃でＢ型粘度計を用いて測定したところ、４．７ｍＰａ・ｓであった。上記アルカリ可溶成分の重量平均官能基数は３．５３であり（ただし、上記アルカリ可溶性樹脂は架橋しないため官能基数をゼロとし、上記５〜６官能のアルカリ可溶性ラジカル重合性モノマーの官能基数は５．５として計算）、アルカリ可溶成分の重量平均酸価は７０．０ｍｇ−ＫＯＨ／ｇである。
この透明導電膜形成用ネガ型感光性塗布液は、室温に１ヶ月遮光保管しても有機インジウム等の析出も含めインク外観の変化は認められなかった。この透明導電膜形成用ネガ型感光性塗布液を用い、露光時に紫外線を窒素中で照射（高圧水銀ランプ、４００ｍＪ／ｃｍ２）した以外は、実施例１と同様に行い、実施例７に係る透明導電パターン膜を得た。
尚、露光後の現像による膜残存率は９５％以上であった。この透明導電パターン膜の膜厚は約１５０ｎｍであった。
形成した透明導電パターン膜の表面抵抗率は１．８ＫΩ／□、透過率は９９．３％、ヘイズ値は０．１％であった。また、線幅／線間＝２０μｍ／２０μｍの微細パターンが得られ、パターン精度も良好であった。
【００６４】
［比較例１］
実施例１のＡ液２５ｇに、単官能のアルカリ可溶性のないラジカル重合性モノマーである２−ヒドロキシ−３−フェノキシプロピルアクリレート（酸価＝０[０．５ｍｇ−ＫＯＨ／ｇ以下]）２．１ｇ、５〜６官能のアルカリ可溶性のないラジカル重合性モノマー（ジペンタエリスリトールペンタ及びヘキサアクリレート[ＤＰＨＡ]、酸価＝約０[０．５ｍｇ−ＫＯＨ／ｇ以下]）６．３ｇ、アルカリ可溶性樹脂であるカルボン酸変性したアクリル樹脂（分子量Ｍｗ＝１００００、酸価＝７５ｍｇ−ＫＯＨ／ｇ）２．０ｇ、光重合開始剤である２−メチル−１−［４−（メチルチオ）フェニル］−２−モルフォリノプロパン−１−オン１．６６ｇ、増感剤である２，４−ジエチルチオキサントン０．３３ｇ、青色染料０．０５ｇ、シクロヘキサノン５２．５６ｇ、メチルエチルケトン（ＭＥＫ）１０ｇを加え、よく攪拌・混合した後、ろ過（ろ過精度：１μｍ）し、アセチルアセトンインジウムとアセチルアセトン錫の合計含有量１０重量％、アルカリ可溶性のないラジカル重合性モノマーとアルカリ可溶性樹脂の合計含有量１０．４重量％含有する比較例１に係る透明導電膜形成用ネガ型感光性塗布液を得た。この塗布液の粘度を、液温２５℃でＢ型粘度計を用いて測定したところ、４．７ｍＰａ・ｓであった。アルカリ可溶成分の重量平均官能基数は３．５３であり（ただし、上記アルカリ可溶性樹脂は架橋しないため官能基数をゼロとし、上記５〜６官能のアルカリ可溶性のないラジカル重合性モノマーの官能基数は５．５として計算）、アルカリ可溶成分の重量平均酸価は１４．４ｍｇ−ＫＯＨ／ｇである。
この透明導電膜形成用ネガ型感光性塗布液は、室温に１ヶ月遮光保管しても有機インジウム等の析出も含めインク外観の変化は認められなかった。この透明導電膜形成用ネガ型感光性塗布液を用いた以外は実施例１と同様に行い、露光・現像を試みたが、未露光部分の現像液への溶解性が悪く、膜残渣が生じたため、透明導電パターン膜を得ることができなかった。
【００６５】
以上より、（Ａ）有機インジウム化合物と（Ｂ）ドーパント用有機金属化合物の合計含有量１００重量部に対し、（Ｃ）アルカリ可溶性ラジカル重合性モノマーと（Ｄ）アルカリ可溶性樹脂からなるアルカリ可溶成分を３０〜１５０重量部含有する透明導電膜形成用ネガ型感光性塗布液は、透明性や導電性を損なうことなく、微細なパターンの透明導電膜が形成されることがわかる。
【産業上の利用可能性】
【００６６】
本発明の透明導電膜形成用ネガ型感光性塗布液は、（Ａ）有機インジウム化合物、（Ｂ）ドーパント用有機金属化合物と、熱分解性又は燃焼性を有する（Ｃ）アルカリ可溶性ラジカル重合性モノマー、（Ｄ）アルカリ可溶性樹脂、（Ｅ）光重合開始剤からなる感光性樹脂成分を含有するので、該塗布膜に対し、直接露光、現像処理を行うことによって透明導電パターン膜を形成することが可能である。また、この塗布液を基材上に塗布、乾燥、露光、現像、焼成して得られる透明導電パターン膜は透明性と導電性が良好であり、ディスプレイ，タッチパネル，太陽電池等の透明電極に適用できる。
【図面の簡単な説明】
【００６７】
【図１】実施例１に係る透明導電膜パターンの光学顕微鏡写真である。
【図１】
0005126654.tif 000002